(57)【要約】【課題】低温度でダイオキシン等の塩素化有機化合物を高効率で分解することが出来る触媒およびその製造方法を提供する。【解決手段】ハニカム構造の塩素化有機化合物分解用触媒であって、その表面にクラックを形成して成ることを特徴とする塩素化有機化合物分解用触媒、および、担体に活性成分が担持されたハニカム構造の塩素化有機化合物分解用触媒の製造方法であって、少なくとも、担体に活性成分を担持する工程とその後の焼成工程とを含み、そして、上記の担体として収縮率の異なる化合物の混合物を使用する。【選択図】　　　　なし【特許請求の範囲】
【請求項１】
ハニカム構造の塩素化有機化合物分解用触媒であって、ハニカム構造のセル内の表面にクラックを形成して成ることを特徴とする塩素化有機化合物分解用触媒。
【請求項２】
クラックの幅が１００ｎｍ以上であり、その長さと幅の比が５／１以上である請求項１に記載の塩素化有機化合物分解用触媒。
【請求項３】
クラックに起因する１００ｎｍ以上の細孔径の細孔容積が０．０２ｍｌ／ｇ以上である請求項１又は２に記載の塩素化有機化合物分解用触媒。
【請求項４】
担体に活性成分が担持されたハニカム構造の塩素化有機化合物分解用触媒の製造方法であって、少なくとも、担体に活性成分を担持する工程とその後の焼成工程とを含み、そして、上記の担体として収縮率の異なる化合物の混合物を使用することを特徴とする塩素化有機化合物分解用触媒の製造方法。
【請求項５】
担体として熱履歴の度合いが異なるチタニア化合物を使用するこ請求項４に記載の製造方法。
【発明の詳細な説明】
【０００１】
【発明の属する技術分野】
本発明は、塩素化有機化合物分解用触媒およびその製造法に関し、詳しくは、低温度でダイオキシン等の塩素化有機化合物を高効率で分解することが出来る触媒およびその製造方法に関する。
【０００２】
【従来の技術】
都市ゴミや産業廃棄物を処理する焼却炉などから排出される燃焼排ガスは、各種の有害成分を含有しているが、毒性の強いダイオキシンとその前駆体である芳香族塩素化合物などの塩素化有機化合物および光化学スモッグの原因物質である窒素酸化物の除去は、特に重要である。
【０００３】
燃焼排ガス中の塩素化有機化合物の除去方法としては、各種の方法が知られているが、特に接触分解法は、５００℃以下の条件で塩素化有機化合物を分解する優れた方法である。ところで、塩素化有機化合物の接触分解は、３００℃以上の分解温度では一旦分解されたダイオキシン等が再生成するため、２５０℃以下の温度で行うことが要求されている。
【０００４】
更に近年、都市ゴミ焼却設備では、ゴミ焼却時に発生した熱を回収する目的で得たスチームで発電し、都市ゴミ焼却設備に電力供給すると共に余剰電力の売電が行なわれている。ところで、塩素化有機化合物分解用触媒層の反応温度の維持に上記のスチームが利用されている場合、反応温度が高い程に多量のスチームが消費される不利益がある。従って、斯かる観点からも可及的に低い反応温度、具体的には２００℃以下の反応温度での運転が要求されている。
【０００５】
一方、塩素化有機化合物の接触分解は、酸化反応と考えられ、反応温度が低下すると反応速度が必然的に低下する。従って、より低い温度で接触分解を行って所定の分解率を得ようとした場合は、触媒量の増加や単位時間当たりの処理ガス量の低下が必要となる。しかしながら、都市ゴミ焼却設備では、処理ガス量の低下が困難なため、処理装置が巨大化するという問題がある。
【０００６】
一方、触媒の担体としては、一般的に、ＴｉＯ２、ＳｉＯ２、Ａｌ２Ｏ３、ＺｒＯ２等が使用できるが、塩素化有機化合物分解用触媒の場合は、燃焼排ガス中にＳＯ２が含有されている場合が多いため、ＳＯ２に耐性を有するＴｉＯ２が一般的に使用される。例えば、特許第２６３３３１６号公報においてはＴｉＯ２担体に活性成分Ｖ２Ｏ５とＷＯ３を担持した触媒が使用され、特許第２９１６２５９号公報においては、担体として、Ｔｉ、Ｓｉ、Ｚｒの２元または３元複合酸化物を使用することにより活性成分の分散性を向上させて触媒性能の向上を図っている。
【０００７】
そして、特許第２６３３３１６号公報においては、２７０〜２９０℃の反応温度が採用されているが、斯かる温度は十分に低温とは言い難く、また、特許第２９１６２５９号公報においては、温度が２００℃でＳＶが２０００ｈｒ−１の反応条件が採用されており、多量の触媒を使用する必要がある。
【０００８】
上述の様に、従来の塩素化有機化合物分解用触媒は、何れも、低温条件で且つコンパクトな処理装置で使用するには十分に満足し得る性能ではない。
【０００９】
【発明が解決しようとする課題】
本発明は、上記実情に鑑みなされたものであり、その目的は、低温度でダイオキシン等の塩素化有機化合物を高効率で分解することが出来る触媒およびその製造方法を提供することにある。
【００１０】
【課題を解決するための手段】
本発明者らは、種々検討を重ねた結果、次の様な種々の知見を得た。すなわち、ハニカム構造のセル内の表面にクラックを形成して幾何学的表面を増加するならば、これにより排ガス中の流れの乱流成分が増加し、排ガス中の塩素化有機化合物の触媒への拡散効率が向上し、その結果、低温においても塩素化有機化合物を高分解できる。そして、上記のクラックは、触媒担体として収縮率の異なる化合物を混合して使用することにより、その後の乾燥および／または焼成工程で容易に形成することが出来る。
【００１１】
本発明は、上記の知見に基づき達成されたものであり、その第１の要旨は、ハニカム構造の塩素化有機化合物分解用触媒であって、ハニカム構造のセル内の表面にクラックを形成して成ることを特徴とする塩素化有機化合物分解用触媒に存する。
【００１２】
そして、本発明の第２の要旨は、担体に活性成分が担持されたハニカム構造の塩素化有機化合物分解用触媒の製造方法であって、少なくとも、担体に活性成分を担持する工程とその後の焼成工程とを含み、そして、上記の担体として収縮率の異なる化合物の混合物を使用することを特徴とする塩素化有機化合物分解用触媒の製造方法に存する。
【００１３】
【発明の実施の形態】
先ず、本発明の塩素化有機化合物分解用触媒（以下、単に「触媒」と略記する）について説明する。本発明の触媒は、担体に活性成分を担持して成るハニカム構造の触媒である。
【００１４】
上記の担体および活性成分としては、塩素化有機化合物分解用触媒に使用されている従来公知のものを制限なく使用することが出来る。担体の例としては、ＴｉＯ２、ＳｉＯ２、Ａｌ２Ｏ３、ＷＯ３等の単一酸化物、これらの２元系複合酸化物（例えばＴｉＯ２−ＳｉＯ２）又は３元系複合酸化物（例えばＴｉＯ２−ＳｉＯ２−ＷＯ３）又はこれらの複合酸化物と単一酸化物との混合物が挙げれる。活性成分の例としては、Ｖ、Ｃｒ、Ｍｏ、Ｍｎ、Ｆｅ、Ｎｉ、Ｃｕ、Ａｇ、Ａｕ、Ｐｄ、Ｙ、Ｃｅ、Ｎｄ、Ｗ、Ｉｎ及びＩｒの群から選ばれる少なくとも１種の金属および／またはその酸化物が挙げられる。これらの中では、バナジウム（Ｖ）酸化物が安価であり且つ有機ハロゲン化合物の分解率が高いために好適に使用される。活性成分の担体に対する割合は、通常１〜１０重量％の範囲である。
【００１５】
ハニカム構造は平行に貫通した多数の小孔（セル）を有する構造である。斯かる構造の触媒は反応管内にぴったりと収めて使用される。そして、上記のセルの形としては、六角形、四角形、三角形、円形などがある。通常、セルの大きさ（径）は目開き、セルとセルとの間は壁、１つのセルに注目した場合に対向する左右または上下の壁の各中心間の距離はピッチと呼ばれる。
【００１６】
本発明の触媒は、上記の様なハニカム構造を備え、セル内の表面にクラックを形成して成ることを特徴とする。斯かる本発明の触媒によれば、幾何学的表面が増加したことにより排ガス中の流れの乱流成分が増加し、排ガス中の塩素化有機化合物の触媒への拡散効率が向上し、その結果、低温においても塩素化有機化合物を高分解できる。
【００１７】
上記のクラックの大きさ、形状、本数などは必ずしも制限される訳ではないが、クラックの幅は、通常０．１μｍ（１００ｎｍ）以上、好ましくは１〜１００μｍであり、その長さと幅の比は、通常５／１以上、好ましくは８／１〜３０／１である。そして、クラックの本数は、１０００μｍ２当たり、通常３本以上、好ましくは４〜１０本である。斯かるクラックの本数は走査型電子顕微鏡写真（倍率は通常１０００倍以上）で確認することが出来る。また、クラックの深さは、特に制限されず、貫通構造である必要はないが、通常１００ｎｍ以上とされる。
【００１８】
また、上記のクラックに起因する１００ｎｍ以上の細孔径の細孔容積は、通常０．０２ｍｌ／ｇ以上、好ましくは０．０３〜０．２である。斯かる細孔容積はポロシメーターを使用する水銀圧入法で次の条件下で測定することが出来る。
【００１９】
【表１】
機種：Ｑｕａｎｔａｃｈｒｏｍｅ　Ｃｏｒｐ．製「Ｐｏｒｅ　Ｍａｓｔｅｒ−３
３ＰＧＴ」
Ｈｇ接触角　：１３０．０°
Ｈｇ表面張力：４７３．０ｅｒｇ／ｃｍ２
Ｈｇ圧入力　：３２〜３２，２００ｐｓｉ
【００２０】
次に、本発明に係る触媒の製造法について説明する。本発明の製造法は、少なくとも、担体に活性成分を担持する工程とその後の焼成工程とを含み、そして、上記の担体として収縮率の異なる化合物の混合物を使用することを特徴とする。
【００２１】
すなわち、本発明においては、担体として収縮率の異なる化合物の混合物を使用する点を除き、担体に活性成分を担持して成るハニカム構造の塩素化有機化合物分解用触媒として知られている従来公知の方法を採用することが出来る。担体に活性成分を担持する工程としては、具体的には、（ａ）担体成分と活性成分またはその原料を成形助材と共に混練した後に、押出成形法など　によりハニカム構造の形状に賦形する方法、（ｂ）ハニカム構造の基材上に担体成分および活性成分を含浸・担持する方法を挙げることが出来る。
【００２２】
本発明において、収縮率の異なる化合物の混合物としては、前述の各種の担体用化合物（酸化物）から適宜選択することが出来る。本発明においては、収縮率の異なる各種のチタニア化合物を使用する方法が推奨される。
【００２３】
収縮率の異なるチタニア化合物は、例えば、次の様に、熱履歴の度合いが異なるチタニア化合物として容易に調製することが出来る。
【００２４】
＜成分（Ａ）＞
メタチタン酸（ＴｉＯ（ＯＨ）２）スラリーを脱水し、乾燥、焼成して酸化チタン（ＴｉＯ２）を得る。斯かるＴｉＯ２は、熱履歴を受けているため、触媒調製工程における収縮率は小さい。塩基性水溶液としては、アンモニア水、カセイソーダ水溶液、尿素水溶液、上記のアミン水溶液など周知の塩基性水溶液が使用可能であるが、特にアンモニア水が好適である。通常、塩基性水溶液の添加は、ｐＨ７．５〜１０．５の範囲となる様に行われ、その際の温度は８０℃以上とされる。また、焼成温度は、通常３００〜８００℃である。
【００２５】
＜成分（Ｂ）＞
可溶性チタン化合物に塩基性水溶液を添加してオルトチタン酸（Ｔｉ（ＯＨ）４）に変換した後に脱水してオルトチタン酸のケーキを得る。斯かるケーキは、熱履歴を受けていないため、触媒調製工程における収縮率は大きい。可溶性チタン化合物としては、塩化チタン、硫酸チタン等の無機チタン化合物が例示される。通常、塩基性水溶液の添加はｐＨ７．５〜１０．５の範囲となる様に行われ、その際の温度は６０℃以下とされる。
【００２６】
本発明において、上記の様な熱履歴の度合いが異なるチタニア化合物を適当な割合で混合して使用する。この場合、混合割合は、目的とするクラックの程度に応じて適宜選択される。しかしながら、収縮率は大きいチタニア化合物を多量に配合した場合は、クラックの数も増加し、その結果、触媒の強度が低下する。通常、後述の実施例に示す触媒強度試験法による測定値として１４７Ｎ／ｃｍ２以上の強度が維持される様に上記の混合割合は決定される。前記の成分（Ａ）及び（Ｂ）を使用した場合、両成分に対する成分（Ｂ）の割合は、ＴｉＯ２換算で１０〜４５重量％の範囲から選択するのがよい。
【００２７】
成分（Ｂ）の割合が１０重量％未満の場合は、十分なクラックの発生がないため、本発明が目的とする有機ハロゲン化合物分解性能の向上が十分に期待できない。また、成分（Ｂ）の割合が４５重量％を超える場合は、クラックの本数が多すぎて幾何学的に触媒の強度が低くなる。
【００２８】
活性成分としてバナジウム（Ｖ）酸化物を使用する場合、担体に担持するバナジウム（Ｖ）酸化物の原料としては、五酸化バナジウム（Ｖ２Ｏ５）又はメタバナジン酸アンモニウム（ＮＨ４ＶＯ３）が好適に使用される。これらの原料は、通常、シュウ酸水溶液またはモノエタノールアミン水溶液に溶解して原料液として使用される。
【００２９】
本発明においては、担体に活性成分を担持する工程の後、乾燥および焼成を行なう。乾燥温度は通常５０〜１５０℃、焼成温度は通常３００〜８００℃であり、また、乾燥および焼成時間は、それぞれ、通常３〜５０時間である。
【００３０】
混練・成形方法の様に添加した原料が全て活性成分となる場合は、それぞれの金属塩など　の原料成分が対応する金属酸化物に変化したものとして、触媒組成は添加量から推算する。また、含浸方法で製造された場合は、触媒をフッ化水素酸で処理した後、硫酸アンモニウムで融解してプラズマ発光分析法（ＩＣＰ−ＡＥＳ分析法）により触媒組成を測定する。
【００３１】
次に、本発明の触媒の使用方法（塩素化有機化合物の分解方法）について説明する。本発明においては前記の触媒と塩素化有機化合物含有ガスを接触させる。塩素化有機化合物含有ガスとしては、例えば、２，３，７，８−テトラクロロジベンゾダイオキシン及び２，３，４，７，８−ぺンタクロロジベンゾフランで代表されるダイオキシン類や３，３’，４，４’，５−ペンタクロロビフェニルで代表されるコプラナーＰＣＢ類が約０．０１〜２００ｎｇ／ｍ３（Ｎ．Ｔ．Ｐ）（毒性等価換算値）含有され、更に、ダイオキシン類の前駆体物質である、モノクロロベンゼン、トリクロロベンゼン等のクロロベンゼン類、Ｏ−クロロフェノール、トリクロロフェノール等のクロロフェノール類、クロロベンゾフラン等が含有されたガス、具体的には、都市ごみや産業廃棄物などを燃焼した際の排ガス等が挙げられる。斯かる塩素化有機化合物含有ガスは、水分と共に酸素を含有し、その含有量は、通常０．５〜２５容量％、好ましく１〜２１容量％である。
【００３２】
上記の様な塩素化有機化合物含有ガスは、通常、バグフィルターに通じて粉塵や重金属などを除去した後に接触工程に導入される。また、必要に応じ、バグフィルターでの前段でガス中に消石灰粉末を添加して酸性ガスを除去してもよい。
【００３３】
塩素化有機化合物含有ガスと触媒との接触温度は、通常１００〜２５０℃、好ましくは１００〜２００℃である。接触温度が２５０℃を超える場合は、塩素化有機化合物の分解率も増加するが、分解されたダイオキシン類が再合成する問題と共に触媒層加熱用スチームの節約の観点からも不利である。接触温度が１００℃未満の場合は、運転上支障を来す結露が惹起される。触媒層の圧力は、ゲージ圧として、通常−０．０５〜０．９ＭＰａ、好ましくは−０．０１〜０．５ＭＰａである。また、空間速度（ＳＶ）は、通常１００〜５００００Ｈｒ−１、好ましくは１０００〜２００００Ｈｒ−１である。
【００３４】
【実施例】
以下、本発明を実施例により更に詳細に説明するが、本発明は、その要旨を超えない限り、以下の実施例に限定されるものではない。
【００３５】
＜担体原料（Ａ）の調製＞
メタチタン酸スラリー（ＴｉＯ２濃度３０重量％、石原産業（株）製）３３３．４Ｋｇに、温度８０℃を維持しながら３規定アンモニア水１２２．０Ｋｇを１５分間にて添加・中和し、更に、ＰＨ９．５〜１０を維持し温度９５℃で１時間加温熟成し、その後、冷却してスラリ−を取り出し、濾過脱水した。得られたケ−キを１００℃で２０時間乾燥した。これを５５０℃で焼成して原料（Ａ）を得た。
【００３６】
＜担体原料（　Ｂ）の調製＞
硫酸チタニル結晶（ＴｉＯ２濃度３２重量％、テイカ（株）製）７８．１Ｋｇを水３１２．４　Ｋｇに溶解希釈して硫酸チタニル水溶液を得た。これに、温度６０℃以下を維持しながら３規定アンモニア水１６８．６Ｋｇを１５分間にて添加・中和してＴｉ（ＯＨ）４スラリーを生成させ、更にＰＨ９．５〜１０を維持しながら温度６０℃で１時間熟成し、その後、冷却してスラリ−を取り出し、濾過脱水し、原料（Ｂ）（ＴｉＯ２濃度３０重量％）を得た。
【００３７】
＜収縮率測定＞
ＴｉＯ２として３００ｇ相当量の原料（Ａ）及び（Ｂ）をそれぞれニーダーに取り出し、これに水を添加しＴｉＯ２濃度が３０ｗｔ％になる様に調節した後、ＴｉＯ２濃度が６０ｗｔ％になるまで加熱捏和した。得られた捏和物をピストン成形機にて直径８ｍｍの丸穴ダイスにて押し出し、長さ１５ｍｍの円柱状に成形した。これを１１０℃で２０時間乾燥し、更に６００℃で焼成した。その際の円柱状成形体の直径から（Ａ）及び（Ｂ）の収縮率を算出した。表２に結果を示す。
【００３８】
【表２】
2004041893.tif 000002
【００３９】
実施例１
原料（Ａ）２１．３Ｋｇと原料（Ｂ）８．３Ｋｇに、モノエタノールアミン０．８ｋｇに溶解したメタバナジン酸アンモニウム１．６ｋｇを加え、次いで、３規定アンモニア水３．０ｋｇとＨ２Ｏを加えて水分濃度３０重量％に調節し、ニ−ダ−にて混練捏和後、ハニカム状に押し出し成型した。　その後、成型物を１１０℃で乾燥した後、マッフル炉にて５００℃で焼成し触媒（ａ）を得た。
【００４０】
実施例２
原料（Ａ）１６．３Ｋｇと原料（Ｂ）２５．０Ｋｇに、モノエタノールアミン０．８ｋｇに溶解したメタバナジン酸アンモニウム１．６ｋｇを加え、次いで、３規定アンモニア水３．０ｋｇとＨ２Ｏを加えて水分濃度３０重量％に調節し、ニ−ダ−にて混練捏和後、ハニカム状に押し出し成型した。　その後、成型物を１１０℃で乾燥した後、マッフル炉にて５００℃で焼成し触媒（ｂ）を得た。この触媒の断面の電子顕微鏡写真（倍率２６００倍）を図１として示す。なお、図１中の「３０μｍ」は、その表記の下に描いた直線の全体長さを表す。
【００４１】
比較例１
原料（Ａ）２３．８Ｋｇにモノエタノールアミン０．８ｋｇに溶解したメタバナジン酸アンモニウム１．６ｋｇを加え、次いで、３規定アンモニア水３．０ｋｇとＨ２Ｏを加えて水分濃度３０重量％に調節し、ニ−ダ−にて混練捏和後、ハニカム状に押し出し成型した。　その後、成型物を１１０℃で乾燥した後、マッフル炉にて５００℃で焼成し触媒（ｄ）を得た。この触媒の断面の電子顕微鏡写真（倍率２６００倍）を図２として示す。なお、図２中の「３０μｍ」は、その表記の下に描いた直線の全体長さを表す。
【００４２】
上記の諸例で得た触媒（ａ）〜（ｃ）について、１０００μｍ２当たりのクラックの本数を走査型電子顕微鏡で観察・測定した結果を表３に示す。また、細孔径１００ｎｍ以上が占める細孔容積も併せて示す。
【００４３】
【表３】
2004041893.tif 000003
【００４４】
＜モノクロロベンゼン（ＭＣＢ）分解能試験＞
上記の諸例で得た触媒（ａ）〜（ｃ）について、模擬ガスとしてＭＣＢを使用し、その分解能試験を行なった。条件は次の通りである。表４に結果を示す。
【００４５】
ガラス製反応器に上記の各触媒１８０ｍｌを充填し、常圧固定床流通反応装置で活性試験を行った。触媒固定床の寸法は、縦３０ｍｍ、横３０ｍｍ、高さ２００ｍｍであった。原料ガス組成は、ＭＣＢ：１００ｐｐｍ、Ｏ２：１０ｖｏｌ％、Ｈ２Ｏ：１０ｖｏｌ％、Ｎ２：バランス量であった。原料ガスのＳＶは３０００Ｈｒ−１であった。１８０℃の温度で５時間保持した後、反応装置通過ガスをマイクロシリンジでサンプリングし、ガスクロマトグラフィ−で分析した。分析は絶対検量線法で行った。
【００４６】
＜触媒強度試験＞
上記の諸例で得た触媒（ａ）〜（ｃ）について、その強度試験を行なった。条件は次の通りである。表４に結果を示す。
【００４７】
圧縮試験装置を使用し、９×９目（７０ｍｍ□）×７０ｍｍに切り出したハニカム成形体に対し、貫通孔軸方向に２５ｋｇ／ｓｅｃの一定速度で圧力負荷を掛け、試料が完全に破壊されるまでの最大荷重を読み取り、これを負荷面積で割り圧縮強度値をＮ／ｃｍ２として表した。
【００４８】
【表４】
2004041893.tif 000004
【００４９】
【発明の効果】
以上説明した本発明によれば、低温度でダイオキシン等の塩素化有機化合物を高効率で分解することが出来る触媒およびその製造方法が提供され、本発明の工業的価値は顕著である。
【図面の簡単な説明】
【図１】実施例２で調製した触媒（ｂ）の断面の電子顕微鏡写真
【図２】比較例１で調製した触媒（ｃ）の断面の電子顕微鏡写真
【図１】
2004041893.tif 000005
【図２】
2004041893.tif 000006